(57)【要約】  耐衝撃性が改良された透明なポリアミドポリマー組成物  本発明は、耐衝撃性が改良されたポリアミド組成物に関する。特に、本発明は耐衝撃性が改良された多段ポリマーを含む透明なポリアミド組成物に関する。より詳細には、本発明は、透明なポリアミド組成物における耐衝撃性改良剤としての多段ポリマーの使用に関する。【選択図】なし【特許請求の範囲】
【請求項１】
ａ）透明なポリアミドＰＡ及び
ｂ）多段ポリマー
を含み、
以下の式
2017533338.tif 000015
［上式中、ｋはポリアミドＰＡ中の芳香族基のｍｏｌ比％を示し、ｌは多段ポリマー中の芳香族モノマーのｍｏｌ比％を示し、且つパラメータｔは最大でも１０である。］
を満たすことを特徴とするポリアミドポリマー組成物。
【請求項２】
パラメータｔが最大でも１であることを特徴とする、請求項１に記載のポリマー組成物。
【請求項３】
ポリアミドＰＡが７Ｊ／ｇ未満の融解エンタルピーを有することを特徴とする、請求項１又は２に記載のポリマー組成物。
【請求項４】
ポリアミドＰＡが最大でも３Ｊ／ｇの融解エンタルピーを有することを特徴とする、請求項１又は２に記載のポリマー組成物。
【請求項５】
ポリアミドＰＡが式（１）：
ＰＡ  ＸＸ．ＹＹ（１）
［上式中、ＸＸはジアミンを表し、ＹＹは二酸を表す。］
又は式（２）：
ＰＡ  Ｚ／ＸＸ．ＹＹ（２）
［上式中、ＺはラクタムＬ及び／又はアミノ酸Ａを表し、ＸＸはジアミンを表し、ＹＹはジカルボン酸を表す。］
又は式（３ｂ）
ＰＡ  ＶＶ．ＷＷ／ＸＸ．ＹＹ（３ｂ）
［上式中、ＶＶ及びＸＸはジアミンを表し、ＷＷ及びＹＹはジカルボン酸を表す。］
又は式（４）
ＰＡ  Ｚ／  ＸＸ．ＹＹ／ＵＵ．ＴＴ（４）
［上式中、ＺはラクタムＬ及び／又はアミノ酸Ａを表し、ＸＸ及びＵＵはジアミンを表し、ＹＹ及びＴＴはジカルボン酸を表す。］
のいずれかで表されることを特徴とする、請求項１から４のいずれか一項に記載のポリマー組成物。
【請求項６】
ポリアミドＰＡが式（１）：
ＰＡ  ＸＸ．ＹＹ（１）
［上式中、ＸＸはジアミンを表し、ＹＹは二酸を表す。］
で表されることを特徴とする、請求項１から４のいずれか一項に記載のポリマー組成物。
【請求項７】
ポリアミドＰＡが式（２）：
ＰＡ  Ｚ／ＸＸ．ＹＹ（２）
［上式中、ＺはラクタムＬ及び／又はアミノ酸Ａを表し、ＸＸはジアミンを表し、ＹＹはジカルボン酸を表す。］
で表されることを特徴とする、請求項１から４のいずれか一項に記載のポリマー組成物。
【請求項８】
ポリアミドＰＡが式（３）：
ＰＡ  ＶＶ．ＷＷ／ＸＸ．ＹＹ（３ｂ）
［上式中、ＶＶ及びＸＸはジアミンを表し、ＷＷ及びＹＹはジカルボン酸を表す。］
で表されることを特徴とする、請求項１から４のいずれか一項に記載のポリマー組成物。
【請求項９】
ポリアミドＰＡが式（４）：
ＰＡ  Ｚ／ＸＸ．ＹＹ／ＵＵ．ＴＴ（４）
［上式中、ＺはラクタムＬ及び／又はアミノ酸Ａを表し、ＸＸ及びＵＵはジアミンを表し、ＹＹ及びＴＴはジカルボン酸を表す。］
で表されることを特徴とする、請求項１から４のいずれか一項に記載のポリマー組成物。
【請求項１０】
ラクタムＬが、γ−ピロリドン、ピペリジノン、ε−カプロラクタム、エナントラクタム、カプリロラクタム、ペラルゴラクタム、デカノラクタム、ウンデカノラクタム及びラウロラクタムから、好ましくはラウロラクタムから選択されることを特徴とする、請求項５又は７又は９に記載のポリマー組成物。
【請求項１１】
アミノカルボン酸Ａが、９−アミノノナン酸、１０−アミノデカン酸、１２−アミノドデカン酸並びに１１−アミノウンデカン酸及びその誘導体、特にＮ−ヘプチル−１１−アミノウンデカン酸の中から、好ましくは１２−アミノドデカン酸及び１１−アミノウンデカン酸から選択されることを特徴とする、請求項５又は７又は９に記載のポリマー組成物。
【請求項１２】
ジアミンＸＸ、ＶＶ及びＵＵが、直鎖状であるかそうではない脂肪族ジアミン、又は脂環式ジアミン、又は部分的な芳香族構造を有するジアミンから選択されることを特徴とする、請求項５から１１のいずれか一項に記載のポリマー組成物。
【請求項１３】
二酸が、脂肪族ジカルボン酸、又は芳香族ジカルボン酸、又は脂環式酸から選択されることを特徴とする、請求項５から１１のいずれか一項に記載のポリマー組成物。
【請求項１４】
式（１）により表されるポリアミドＰＡが、ＴＭＤ．Ｔ、ＴＭＤ．Ｉ、ＴＭＤ．１８、ＴＭＤ．１４、ＴＭＤ．１２、ＴＭＤ．１０、ＭＰＭＤ．Ｔ、ＭＰＭＤ．Ｉ、ＭＰＭＤ．１８、ＭＰＭＤ．１４、ＭＰＭＤ．１２、ＭＰＤＭ．１０、Ｂ．１０、Ｂ．１１、Ｂ．１２、Ｂ．１３、Ｂ．１４、Ｂ．１６、Ｂ．１８、Ｂ．１９、Ｂ．２０、Ｂ．２１、Ｂ．Ｉ、Ｐ．１０、Ｐ．１１、Ｐ．１２、Ｐ．１３、Ｐ．１４、Ｐ．１６、Ｐ．１８、Ｐ．１９、Ｐ．２０、Ｐ．Ｉ、及びＰ．２１から選択されることを特徴とする、請求項５から１３のいずれか一項に記載のポリマー組成物。
【請求項１５】
式（２）により表されるポリアミドＰＡが、１１／Ｂ．Ｉ、１１／Ｂ．Ｔ、１２／Ｂ．Ｉ、１２／Ｂ．Ｔ、１１／Ｂ．１０、１２／Ｂ．１０、１１／Ｐ．１０、１２／Ｐ．１０、１１／Ｂ．１２、１２／Ｂ．１２、１１／Ｐ．１２、１２／Ｐ．１２、１１／Ｂ．１４、１２／Ｂ．１４、１１／Ｐ．１４、１２／Ｐ．１４、１１／Ｂ．１８、１２／Ｂ．１８、１１／Ｐ．１８、及び１２／Ｐ．１８から選択されることを特徴とする、請求項５から１３のいずれか一項に記載のポリマー組成物。
【請求項１６】
式（３ｂ）により表されるポリアミドＰＡが、６．１０／Ｂ．Ｉ、６．１０／Ｂ．Ｔ、１０．１０／Ｂ．Ｉ、１０．１０／Ｂ．Ｔ、６．１２／Ｂ．Ｉ、６．１２／Ｂ．Ｔ、１０．１２／Ｂ．Ｉ、１０．１２／Ｂ．Ｔ、６．１０／Ｐ．Ｉ、６．１０／Ｐ．Ｔ、１０．１０／Ｐ．Ｉ、１０．１０／Ｐ．Ｔ、６．１２／Ｐ．Ｉ、６．１２／Ｐ．Ｔ、１０．１２／Ｐ．Ｉ、１０．１２／Ｐ．Ｔ、６．１０／Ｂ．１０、６．１０／Ｂ．１２、６．１０／Ｂ．１４、６．１０／Ｂ．１８、１０．１０／Ｂ．１０、１０．１０／Ｂ．１２、１０．１０／Ｂ．１４、１０．１０／Ｂ．１８、１０．１２／Ｂ．１０、１０．１２／Ｂ．１２、１０．１２／Ｂ．１４、１０．１２／Ｂ．１８、６．１０／Ｐ．１０、６．１０／Ｐ．１２、６．１０／Ｐ．１４、６．１０／Ｐ．１８、１０．１０／Ｐ．１０、１０．１０／Ｐ．１２、１０．１０／Ｐ．１４、１０．１０／Ｐ．１８、１０．１２／Ｐ．１０、１０．１２／Ｐ．１２、１０．１２／Ｐ．１４、１０．１２／Ｐ．１８、Ｂ．１０／Ｐ．１０、Ｂ．１２／Ｐ．１２、及びＢ．１４／Ｐ．１４から選択されることを特徴とする、請求項５から１３のいずれか一項に記載のポリマー組成物。
【請求項１７】
式（４）により表されるポリアミドＰＡが、１２／Ｂ．Ｉ／Ｂ．Ｔ、１１／Ｂ．Ｉ／Ｂ．Ｔ、１２／Ｐ．Ｉ／Ｐ．Ｔ、１１／Ｐ．Ｉ／Ｐ．Ｔ、１２／Ｂ．１０／Ｂ．Ｉ、１２／Ｂ．１０／Ｂ．Ｔ、１１／Ｂ．１０／Ｂ．Ｉ、１１／Ｂ．１０／Ｂ．Ｔ、１２／Ｂ．１２／Ｂ．Ｉ、１２／Ｂ．１２／Ｂ．Ｔ、１１／Ｂ．１２／Ｂ．Ｉ、１１／Ｂ．１２／Ｂ．Ｔ、１２／Ｐ．１０／Ｐ．Ｉ、１２／Ｐ．１０／Ｐ．Ｔ、１１／Ｐ．１０／Ｐ．Ｉ、１１／Ｐ．１０／Ｐ．Ｔ、１２／Ｐ．１２／Ｐ．Ｉ、１２／Ｐ．１２／Ｐ．Ｔ、１１／Ｐ．１２／Ｐ．Ｉ、１１／Ｐ．１２／Ｐ．Ｔ、１１／Ｂ．１０／Ｂ．１４、１１／Ｐ．１０／Ｐ．１４、１１／Ｂ．１２／Ｂ．１４、１１／Ｐ．１２／Ｐ．１４、１２／Ｂ．１０／Ｂ．１４、１２／Ｐ．１０／Ｐ．１４、１２／Ｂ．１２／Ｂ．１４、１２／Ｐ．１２／Ｐ．１４、１１／Ｂ．１０／Ｂ．１２、１１／Ｐ．１０／Ｐ．１２、１２／Ｂ．１０／Ｂ．１２、１２／Ｐ．１０／Ｐ．１２、１１／Ｐ．１２／Ｂ．１２、１２／Ｐ．１２／Ｂ．１２、１１／Ｐ．１０／Ｂ．１０、及び１２／Ｐ．１０／Ｂ．１０から選択されることを特徴とする、請求項５から１３のいずれか一項に記載のポリマー組成物。
【請求項１８】
透明なＰＡが非芳香族性官能基を含むことを特徴とする、請求項１から１７のいずれか一項に記載のポリマー組成物。
【請求項１９】
少なくとも一の第二のポリマーを含むことを特徴とする、請求項１から１８のいずれか一項に記載のポリマー組成物。
【請求項２０】
第二のポリマーが、半結晶性ポリアミド、非晶質ポリアミド、半結晶性コポリアミド、非晶質コポリアミド、ポリエーテルアミド、ポリエステルアミド及びそれらのブレンドから選択され得ることを特徴とする、請求項１９に記載のポリマー組成物。
【請求項２１】
多段ポリマーが、０℃未満のガラス転移温度を有するポリマー（Ａ１）を含む一のステージ（Ａ）及び少なくとも６０℃のガラス転移温度を有するポリマー（Ｂ１）を含む一のステージ（Ｂ）を含んでいることを特徴とする、請求項１から２０のいずれか一項に記載のポリマー組成物。
【請求項２２】
６０℃を超えるガラス転移温度を有するポリマー（Ｂ１）が、マルチステージ法の最終ステージで作製され、多層構造を有するポリマー粒子の外層を形成することを特徴とする、請求項２１に記載のポリマー組成物。
【請求項２３】
ポリマー（Ａ１）が、イソプレン又はブタジエンに由来する少なくとも５０重量％のポリマー単位を含むことを特徴とする、請求項２１又は２２に記載のポリマー組成物。
【請求項２４】
ポリマー（Ｂ１）が（メタ）アクリルポリマーであることを特徴する、請求項２１から２３のいずれか一項に記載のポリマー組成物。
【請求項２５】
ポリマー（Ｂ１）が、Ｃ１からＣ１２のアルキル（メタ）アクリレートから選択される少なくとも７０重量％のモノマーを含み、さらに好ましくはポリマー（Ｂ１）が、少なくとも８０重量％のＣ１からＣ４のアルキルメタクリレートモノマー及び／又はＣ１からＣ８のアルキルアクリレートモノマーを含むことを特徴とする、請求項１０から１３のいずれか一項に記載のポリマー組成物。
【請求項２６】
ポリマー（Ｂ１）のガラス転移温度Ｔｇが６０℃から１５０℃の間であることを特徴とする、請求項２１から２５のいずれか一項に記載のポリマー組成物。
【請求項２７】
ポリマー（Ａ１）がブタジエンホモポリマーであることを特徴する、請求項２１から２６のいずれか一項に記載のポリマー組成物。
【請求項２８】
ポリマー（Ａ１）がブタジエン−スチレンコポリマーであることを特徴する、請求項２１から２６のいずれか一項に記載のポリマー組成物。
【請求項２９】
ポリマー（Ｂ１）がスチレン又はその他の芳香族モノマーを含まないことを特徴する、請求項２１から２６のいずれか一項に記載のポリマー組成物。
【請求項３０】
透明なポリアミドポリマー組成物を製造するための方法であって、透明なポリアミドＰＡと多段ポリマーとをブレンドする工程を含み、以下の式
2017533338.tif 000016
［上式中、ｋはポリアミドＰＡ中の芳香族基のｍｏｌ比％を示し、ｌは多段ポリマー中の芳香族モノマーのｍｏｌ比％を示し、且つパラメータｔは最大でも１０である。］
を満たすことを特徴とする方法。
【請求項３１】
パラメータｔが最大でも１であることを特徴とする、請求項３０に記載の方法。
【請求項３２】
請求項１から２９のいずれか一項に記載のポリマー組成物、又は請求項３０若しくは３１に記載の方法により得られるポリマー組成物の、耐衝撃性が改良された透明なポリアミド組成物に関する射出成形化合物としての使用。
【請求項３３】
少なくとも一の領域又は一の層において請求項１から２９のいずれか一項に記載の組成物を含む物品。
【請求項３４】
成形物、フォイル、プロファイル、管、中空体、又は光学的可変フィルター、又は光学レンズであり、好ましくは眼科用レンズであり、特に好ましくはスペクトルフィルター作用を備えた要素、例えば眼鏡レンズ、太陽レンズ、矯正レンズ、光学フィルター、検査用メガネ、スポーツゴーグル若しくはスキーゴーグル、バイザー、安全眼鏡、写真記録、貫通流計測器、バースティングディスク、ディスプレイ、光学式データメモリ、ハウジング若しくはハウジング部品の形態のもの、特にシェービング装置、脱毛器具、測定機器、又は建物若しくは自動車の窓のためのものであるか、又は、装飾的要素又は構造的要素であるもの、例えば眼鏡フレーム若しくは眼鏡イヤピース、玩具の形態のもの、又はスポーツシューズの部品、又はゴルフ用品、特にゴルフボール、又はカバー、特に携帯電話ケースの形態のもの、電子装置の部品、メモリ媒体、赤外線キー、可搬型再生機器、携帯情報端末、スマートフォン、コーティング、特に包装材料、装飾品、又はスポーツ用品のコーティング、又はクラッディング、好ましくは自動車部門におけるクラッディングの形態のものであることを特徴とする、請求項３３に記載の物品。
【発明の詳細な説明】
【技術分野】
【０００１】
本発明は、耐衝撃性が改良されたポリアミド組成物に関する。
【０００２】
特に、本発明は、多段ポリマーを含む耐衝撃性が改良された透明なポリアミド組成物に関する。
【０００３】
より詳細には、本発明は、透明なポリアミド組成物における耐衝撃性改良剤としての多段ポリマーの使用に関する。
【０００４】
技術的問題
高性能ポリマーの中で、透明なポリアミドは、数多くの機械的特性、例えば、衝撃強度、引張強度及び／又は圧縮強度、外部攻撃（例えば熱、化学物質、ＵＶ照射等）への高い抵抗力、並びに透明度を呈するため、特に有利である。そのため、ポリアミドに基づく物体、例えば、眼鏡フレーム、様々なハウジング、自動車付属品、外科器具、包装材料又はスポーツ用品において見られてきた。
【０００５】
高い透過性を有する透明なポリアミドの分野において、ガラス転移温度のみを有する非晶質なものと、ガラス転移温度及び融点を有する微結晶性のものとの二種類のポリマーが知られている。
【０００６】
非晶質ポリアミド及び微結晶性ポリアミドは、改善された透明度を有するが、通常は２３℃で１４ｋＪ／ｍ２から１８ｋＪ／ｍ２の範囲を超えないシャルピーによるノッチ付き衝撃強さを有する。
【０００７】
本発明の一つの目的は、向上した耐衝撃性を有するポリアミドポリマー組成物を提案することである。
【０００８】
本発明の別の目的は、向上した耐衝撃性を有する一方、組成物の光学的特性を依然として維持する透明なポリアミドポリマー組成物を提案することである。光学的特性は、特に、不透明度（ヘイズ）を最小化し、成形による耐衝撃性が改良されたポリアミド組成物から生産される成形品の光透過率を最大化することに関する。
【０００９】
本発明の別の目的はまた、向上した耐衝撃性を有する一方、その他の機械的特性を依然として維持する透明なポリアミドポリマー組成物を提供することである。その他の機械的特性は、特に、係数における重大な減少を避け、その一方、耐衝撃性が改良された透明なポリアミド組成物から生産される成形品の耐衝撃性を向上させることに関する。
【背景技術】
【００１０】
特許書類ＥＰ０７２５１０１は、透明な無色の非晶質ポリアミド及び成形品を開示する。２３℃でのノッチ付耐衝撃性はわずか１２ｋＪ／ｍ２である。組成物は耐衝撃性改良剤を含まない。
【００１１】
特許書類ＥＰ１３６９４４７は、改善された透明度、化学物質への耐性及び高く永続的な疲労強度を有する透明なポリアミド成形材料を開示する。成形品は、エチレングリシジルメタクリレート又は無水マレイン酸グラフトポリエチレン若しくはプロピレンでできているターポリマー等の耐衝撃性改良剤を含み得る。
【００１２】
特許書類ＥＰ１８４７５６９は、透明なポリアミド成形組成物を開示する。成形品は、衝撃強度を増加させるために少なくとも一の透明なホモポリアミド及び／又はコポリアミド並びにポリエステルアミドを含む。比較例の一つとして、コアシェル耐衝撃性改良剤が使用される。
【００１３】
特許書類米国特許公開第２００９／０２４７６９９号は、ニスを塗布していない、高光沢の表面を有する頑丈なケーシングに関するポリアミド成形化合物を開示する。成形化合物は、二つの非晶質コポリアミド及び少なくとも一の耐衝撃性改良剤を含む。好ましい耐衝撃性改良剤は、メタクリレート、ブタジエン及びスチレン（ＭＢＳコポリマー）に基づくコアシェル耐衝撃性改良剤である。
【００１４】
特許書類米国特許公開第２０１４／２７５３９２号は、ポリアミド成形化合物及びそれらから生産された成形品を開示する。ポリアミド成形化合物は、耐衝撃性改良剤として官能化ブロックポリマーを含む。コアシェルポリマーは、比較例のみにおいて、耐衝撃性改良剤としてその他のポリマー材料の間で使用される。
【発明の概要】
【００１５】
驚くべきことに、
ａ）透明なポリアミドＰＡ及び
ｂ）多段ポリマー
を含み、以下の式
2017533338.tif 000002
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とするポリマー組成物は、衝撃強度の増加を有し、その一方、（厚さ２ｍｍのシートについて）少なくとも７５％の光透過率を有することが発見された。
【００１６】
驚くべきことに、また
ａ）透明なポリアミドＰＡ及び
ｂ）多段ポリマー
を含み、以下の式
2017533338.tif 000003
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とするポリマー組成物は、衝撃強度の増加を有し、その一方、（厚さ２ｍｍのシートについて）３０％未満のヘイズを有することが発見された。
【００１７】
驚くべきことに、更に、
ａ）透明なポリアミドＰＡ及び
ｂ）多段ポリマー
を含み、以下の式
2017533338.tif 000004
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とするポリマー組成物は、衝撃強度の増加を有し、その一方、（厚さ２ｍｍのシートについて）３０％未満のヘイズ及び少なくとも７５％の光透過率を有する。ことが発見された。
【００１８】
驚くべきことに、また、
ポリマー組成物を製造するための方法であって、透明なポリアミドＰＡと多段ポリマーとをブレンドする工程を含み、以下の式
2017533338.tif 000005
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とする方法は、多段ポリマーを含まない同一の組成物と比較して、衝撃強度の増加を有し、その一方、（厚さ２ｍｍのシートについて）、少なくとも７５％の光透過率を有し、また２５％未満のヘイズを有するポリマー組成物をもたらすことが発見された。
【発明を実施するための形態】
【００１９】
第一の態様によれば、本発明は、
ａ）透明なポリアミド及び
ｂ）多段ポリマー
を含み、以下の式
2017533338.tif 000006
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とするポリアミドポリマー組成物に関する。
【００２０】
第二の態様によれば、本発明は、
ａ）最大でも７Ｊ／ｇの融解エンタルピーΔＨを有する透明なポリアミド及び
ｂ）多段ポリマー
を含み、以下の式
2017533338.tif 000007
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とするポリアミドポリマー組成物に関する。
【００２１】
第三の態様において、本発明は、
ポリマー組成物を製造するための方法であって、透明なポリアミドＰＡと多段ポリマーとをブレンドする工程を含み、以下の式
2017533338.tif 000008
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とする方法に関する。
【００２２】
使用されている用語「透明な」は、５６０ｎｍで２ｍｍの厚さのプレート上で（ＩＳＯ１３４６８−１／１９９６）測定された少なくとも７５％の光透過率と理解される。
【００２３】
使用されている用語「コポリマー」は、少なくとも二の異なるモノマーからなるポリマーを表す。
【００２４】
使用されている「多段ポリマー」は、マルチステージ重合法によって順次形成されるポリマーを表す。好ましいのは、組成物中に異なる少なくとも二のステージを有し、第一のポリマーが第一ステージポリマーであり、第二のポリマーが第二ステージポリマーである、すなわち第二のポリマーが第一のエマルションポリマーの存在下で乳化重合により形成される、マルチステージ乳化重合法である。
【００２５】
使用されている用語「（メタ）アクリル」は、アクリル及びメタクリルモノマーのすべての種類を表す。
【００２６】
使用されている用語「（メタ）アクリルポリマー」は、（メタ）アクリルポリマーの５０重量％以上を構成する（メタ）アクリルモノマーを含むポリマーを本質的に含む（メタ）アクリルポリマーを表す。
【００２７】
本発明の組成物のポリアミドに関しては、非晶質又は微結晶性ポリアミドである。
【００２８】
ポリアミドは、２０Ｋ／分の加熱速度でのＩＳＯ１１３５７−３／２０１１に従った動的示差走査熱量測定（示差走査熱量測定、ＤＳＣ）において、最大でも７Ｊ／ｇ、好ましくは３Ｊ／ｇ、より好ましくは最大でも１Ｊ／ｇの融解エンタルピーΔＨを示す場合、非晶質と称される。
【００２９】
ポリアミドは、動的示差走査熱量測定（示差走査熱量測定、ＤＳＣ）において、ガラス転移温度Ｔｇ及び少なくとも７Ｊ／ｇの融解エンタルピーΔＨを有する融点を示す場合、且つ透明である場合、微結晶と称される。
【００３０】
本発明による組成物のポリアミドは、少なくとも１００℃のガラス転移温度Ｔｇを有する。Ｔｇは、ＩＳＯ１１３５７−２／２０１３に従った動的示差走査熱量測定（示差走査熱量測定、ＤＳＣ）で測定される。ＩＳＯ１１３５７−２／２０１３に従って測定されるポリアミドのガラス転移温度Ｔｇは、好ましくは１０８℃から１９２℃、より好ましくは１１８℃から１７２℃である。
【００３１】
本発明による組成物のポリアミドは透明である。透明とは、５６０ｎｍ（ＩＳＯ１３４６８−１／１９９６）で測定された厚さ２ｍｍのシートの光透過率が少なくとも７５％、より好ましくは少なくとも８０％、有利には少なくとも８５％及び特に好ましくは少なくとも９０％であることを意味する。
【００３２】
本発明の組成物のポリアミド（ＰＡ）は、ホモポリアミド又はコポリアミドから選択される。
【００３３】
本発明の組成物のホモポリアミドは、ラクタム又はアミノカルボン酸からは作製されない。本発明のホモポリアミドは、ジアミン及びジカルボン酸から作製される。このホモポリアミドの一般的な式（１）は、
ＰＡ  ＸＸ．ＹＹ（１）
［上式中、ＸＸはジアミンを表し、ＹＹはジカルボン酸（単に二酸とも呼ばれる）を表す。］
である。
【００３４】
ジアミンＸＸは、直鎖状であるかそうではない脂肪族ジアミン、又は脂環式ジアミン、又は部分的な芳香族構造を有するジアミンである。好ましくは、ジアミンは脂肪族分岐状又は脂環式である。
【００３５】
ＸＸジアミンは脂環式ジアミンであり得る。脂環式ジアミンの中でも、二環を含むものが好まれる。それらは特に以下の一般式：
2017533338.tif 000009
[上式中、Ｒ１からＲ４は、水素原子又は１から６個の炭素原子のアルキル基から選択される同一の又は異なる基を表し、Ｘは単結合であるか又は：
−  １から１０個の炭素原子を含む直鎖状又は分岐状脂肪族鎖
−  ６から１２個の炭素原子の脂環式基
−  ６から８個の炭素原子の脂環式基で置換されている１から１０個の炭素原子の直鎖状若しくは分岐状脂肪族鎖又は
−  シクロヘキシル若しくはベンジル基を含む直鎖状又は分岐状ジアルキルで構成される８から１２個の炭素原子の基
で構成される二価基を表す。]
に相当する。
【００３６】
より好ましくは、本発明によるポリアミドの脂環式ジアミンは、ビス（３，５−ジアルキル−４−アミノシクロヘキシル）メタン、ビス（３，５−ジアルキル−４−アミノシクロヘキシル）エタン、ビス（３，５−ジアルキル−４−アミノシクロヘキシル）プロパン、ビス（３，５−ジアルキル−４−アミノシクロヘキシル）ブタン、ビス（３−メチル−４−アミノシクロヘキシル）メタン（ＢＭＡＣＭ又はＭＡＣＭ）、ｐ−ビス（アミノシクロヘキシル）メタン（ＰＡＣＭ）、及びイソプロピリデンジ（シクロヘキシルアミン）（ＰＡＣＰ）から選択される。
【００３７】
脂環式ジアミンの非網羅的なリストが、記事「Ｃｙｃｌｏａｌｉｐｈａｔｉｃ  Ａｍｉｎｅｓ」（Encyclopaedia of Chemical Technology、Kirk-Othmer, 4th Edition(1992), pp. 386-405)で見られる。
【００３８】
より好ましくは、透明なコポリアミドを得ることを目的として、脂環式ジアミンは、ビス（３−メチル−４−アミノシクロヘキシル）（ＢＭＡＣＭ又はＭＡＣＭ）、ｐ−ビス（アミノシクロヘキシル）メタン（ＰＡＣＭ）及びイソプロピリデンジ（シクロヘキシルアミン）（ＰＡＣＰ）から選択される。
【００３９】
ＸＸジアミンは部分的な芳香族構造を有し得る。芳香族ジアミンの中では、１，３−キシレンジアミン（メタ−キシレンジアミン又はＭＸＤＡとしても知られる）、１，４−キシレンジアミン（パラ−キシレンジアミン又はＰＸＤＡとしても知られる）及びそれらの混合物が挙げられる。
【００４０】
式（１）のジアミンＸＸは、脂肪族及び直鎖状であり得、一般式Ｈ２Ｎ−（ＣＨ２）ａ−ＮＨ２を有する。好ましくは、ＸＸジアミンは、ブタンジアミン（ａ＝４）、ペンタンジアミン（ａ＝５）、ヘキサンジアミン（ａ＝６）、ヘプタンジアミン（ａ＝７）、オクタンジアミン（ａ＝８）、ノナンジアミン（ａ＝９）、デカンジアミン（ａ＝１０）、ウンデカンジアミン（ａ＝１１）、ドデカンジアミン（ａ＝１２）、トリデカンジアミン（ａ＝１３）、テトラデカンジアミン（ａ＝１４）、ヘキサデカンジアミン（ａ＝１６）、オクタデカンジアミン（ａ＝１８）、オクタデセンジアミン（ａ＝１８）、エイコサンジアミン（ａ＝２０）、ドコサンジアミン（ａ＝２２）、及びダイマー脂肪二酸から得られるジアミンの中から選択される。
【００４１】
式（１）のＸＸジアミンは、脂肪族及び分岐状であり得る。好ましくは、ＸＸジアミンは、２−メチル−１，５−ペンタメチレンジアミン、トリメチル−１，６−ヘキサンジアミン、５−メチルノナメチレンジアミン、及びそれらの異性体又はそれらの混合物の中から選択される。
【００４２】
式（１）の二酸は、脂肪族ジカルボン酸、又は芳香族ジカルボン酸、又は脂環式二酸である。
【００４３】
ＹＹジカルボン酸は、脂肪族及び直鎖状であり得、一般式ＨＯＯＣ−（ＣＨ２）ｂ−ＣＯＯＨを有する。好ましくは、４から３６個の炭素原子を有する。より好ましくは、セバシン酸（ｂ＝８、１０個の炭素原子）、ドデカン二酸（ｂ＝１０、１２個の炭素原子）、テトラデカン二酸（ｂ＝１２、１４個の炭素原子）、オクタデカン二酸（ｂ＝１６、１８個の炭素原子）、及びｂ＝３４（３６個の炭素原子）を有するダイマー脂肪二酸の中から選択され得る。
【００４４】
上述の脂肪酸ダイマーは、特に文献、特許書類ＥＰ０４７１５６６に記載のような、長い炭化水素鎖を含む不飽和一塩基脂肪酸（例えばリノール酸及びオレイン酸）のオリゴマー化又は重合により得られるダイマー化脂肪酸である。
【００４５】
ＹＹジカルボン酸は芳香族であり得る。好ましくは、テレフタル酸、イソフタル酸、置換された芳香族ジカルボン酸、例えば２，６−ナフタレンジカルボン酸及び５−ｔ−ブチルイソフタル酸の中から選択される。
【００４６】
ＹＹジカルボン酸は、少なくとも一のシクロヘキサン環を有する脂環式であり得る。好ましくは、この脂環式二酸は、１，４−シクロヘキサンジカルボン酸、又は１，２−シクロヘキサンジカルボン酸である。
【００４７】
式（１）のＸＸジアミンのモル比及びＹＹ二酸のモル比は、好ましくは化学量論的である。
【００４８】
式（１）によるホモポリアミドに関して想定される組合せの中で、文字Ｂでビス（３−メチル−４−アミノシクロヘキシル）メタン（ＢＭＡＣＭ）を、文字Ｐでｐ−ビス（アミノシクロヘキシル）メタン（ＰＡＣＭ）を、文字ＭＰＭＤで２−メチル−１，５−ペンタメチレンジアミンを、ジアミンＸＸとして文字ＴＭＤでトリメチル−１，６−ヘキサンジアミンを；及び二酸の炭素原子に関してｙ＋２の数字でｙメチレン基を含む一般式ＨＯＯＣ−（ＣＨ２）ｙ−ＣＯＯＨを有する二酸又は二酸ＹＹとして文字Ｉでイソフタル酸を象徴し、以下のホモポリアミドは特に関心のあるものであると発表される：ＴＭＤ．Ｔ、ＴＭＤ．Ｉ、ＴＭＤ．１８、ＴＭＤ．１４、ＴＭＤ．１２、ＴＭＤ．１０、ＭＰＭＤ．Ｔ、ＭＰＭＤ．Ｉ、ＭＰＭＤ．１８、ＭＰＭＤ．１４、ＭＰＭＤ．１２、ＭＰＤＭ．１０、Ｂ．１０、Ｂ．１１、Ｂ．１２、Ｂ．１３、Ｂ．１４、Ｂ．１６、Ｂ．１８、Ｂ．１９、Ｂ．２０、Ｂ．２１、Ｂ．Ｉ、Ｐ．１０、Ｐ．１１、Ｐ．１２、Ｐ．１３、Ｐ．１４、Ｐ．１６、Ｐ．１８、Ｐ．１９、Ｐ．２０、Ｐ．Ｉ、及びＰ．２１。好ましくは、ホモポリアミドは、ＴＭＤ．Ｔ、ＴＭＤ．Ｉ、ＭＰＭＤ．Ｔ、ＭＰＭＤ．Ｉ、Ｂ．１２、Ｂ．１４、Ｂ．１８、Ｐ．１２、Ｐ．１４、及びＰ．１８、より好ましくはＴＭＤ．Ｔ、ＴＭＤ．Ｉ、ＭＰＭＤ．Ｔ、ＭＰＭＤ．Ｉ、Ｂ．１２、Ｂ．１４、Ｐ．１２、及びＰ．１４から選択される。
【００４９】
本発明の組成物のコポリマーポリアミドとも呼ばれるコポリアミドは、少なくとも二の異なる反復単位を含み、これらの異なる単位は二つの対応するモノマー又はコモノマーから形成される。コポリアミドはこのように二以上のモノマー又はアミノ酸、ラクタム、ジカルボン酸及びジアミンから選択されるコモノマーから調製される。
【００５０】
本発明によるコポリアミドは、少なくとも二の単位（それぞれ「Ｚ」及び「ＸＸ．ＹＹ」と表される）を含み、以下の一般式（２）：
ＰＡ  Ｚ／  ＸＸ．ＹＹ（２）
［上式中、ＺはラクタムＬ及び／又はアミノ酸Ａを表し、ＸＸはジアミンを表し、ＹＹはジカルボン酸を表す。］
に相当する（つまり、少なくとも含む）。
【００５１】
ジアミンは、直鎖状であるかそうではない脂肪族ジアミン、又は脂環式ジアミン、又は部分的な芳香族構造を有するジアミンである。好ましくは、ジアミンは脂肪族分岐状又は脂環式である。
【００５２】
二酸は、脂肪族ジカルボン酸、又は芳香族ジカルボン酸、又は脂環式二酸である。
【００５３】
好ましくは、本発明の組成物中の式（２）によるコポリアミドは、モル含有量が６ｍｏｌ％から８２ｍｏｌ％であるＺ、モル含有量が９ｍｏｌ％から４７ｍｏｌ％であるジアミンＸＸ、及びモル含有量が９ｍｏｌ％から４７ｍｏｌ％である二酸ＹＹを有する。より好ましくは、Ｚのモル含有量は８ｍｏｌ％から４０ｍｏｌ％、ジアミンＸＸのモル含有量は３０ｍｏｌ％から４６ｍｏｌ％、及び二酸ＹＹのモル含有量は３０ｍｏｌ％から４６ｍｏｌ％である。
【００５４】
このようなモル含有量の選択は、大部分の場合において、高い光透過率を有するコポリアミドを得ることを可能にする。
【００５５】
ラクタムＬは、γ−ピロリドン（ラクタム４）、ピペリジノン（ラクタム５）、ε−カプロラクタム（ラクタム６）、エナントラクタム（ラクタム７）、カプリロラクタム（ラクタム８）、ペラルゴラクタム（ラクタム９）、デカノラクタム（ラクタム１０）ウンデカノラクタム（ラクタム１１）及びラウロラクタム（ラクタム１２）、好ましくはラウロラクタムから選択される。
【００５６】
アミノカルボン酸Ａは、９−アミノノナン酸、１０−アミノデカン酸、１２−アミノドデカン酸並びに１１−アミノウンデカン酸及びその誘導体、特にＮ−ヘプチル−１１−アミノウンデカン酸の中から、好ましくは１２−アミノドデカン酸及び１１−アミノウンデカン酸から選択される。
【００５７】
一アミノ酸Ａ又はラクタムＬの代わりに、二、三若しくはそれ以上のアミノ酸及び／又はラクタムが想定されることも可能である。しかしながら、形成されるコポリアミドは、その場合、それぞれ三、四又はそれ以上の単位を含み得る。三又はそれ以上の異なる単位を含むそのようなコポリアミドの特定の場合は、式（２）に記載されることが明記される。
【００５８】
式（２）のＸＸジアミンは、式（１）に与えられるジアミンと同一のジアミンの中から選択される。
【００５９】
式（２）のＹＹ二酸は、式（１）に与えられる二酸と同一の二酸の中から選択される。
【００６０】
式（２）のＸＸジアミンのモル比及びＹＹ二酸のモル比は、好ましくは化学量論的である。
【００６１】
一般式（２）のコポリアミドに関して想定され得る組み合わせの中で、１１−アミノウンデカン酸により生じる単位は数字１１で象徴され、ラウロラクタムにより生じる単位は数字１２で象徴され、テレフタル酸により生じる単位は文字Ｔで象徴され、以下のコポリアミドは、特に関心のあるものであると発表される：１１／Ｂ．Ｉ、１１／Ｂ．Ｔ、１２／Ｂ．Ｉ、１２／Ｂ．Ｔ、１１／Ｂ．１０、１２／Ｂ．１０、１１／Ｐ．１０、１２／Ｐ．１０、１１／Ｂ．１２、１２／Ｂ．１２、１１／Ｐ．１２、１２／Ｐ．１２、１１／Ｂ．１４、１２／Ｂ．１４、１１／Ｐ．１４、１２／Ｐ．１４、１１／Ｂ．１８、１２／Ｂ．１８、１１／Ｐ．１８、及び１２／Ｐ．１８。
【００６２】
好ましくは、式（２）のコポリアミドは、１１／Ｂ．Ｉ、１１／Ｂ．Ｔ、１２／Ｂ．Ｉ、１２／Ｂ．Ｔ、１１／Ｂ．１０、１１／Ｐ．１０、１１／Ｂ．１２、１２／Ｂ．１２、１１／Ｐ．１２、１２／Ｐ．１２及び１１／Ｂ．１４、より好ましくは１１／Ｂ．Ｉ、１２／Ｂ．Ｉ、１１／Ｂ．１０、１１／Ｐ．１０、１１／Ｂ．１２、１２／Ｂ．１２から選択される。
【００６３】
本発明の組成物のポリアミドの第三の別の形態によれば、（コ）モノマー又はコポリアミドＰＡ  Ｚ／ＸＸ．ＹＹの一般式（２）中の単位Ｚは、式（３ａ）： 
ＶＶ．ＷＷ（３ａ）
に相当する単位であり、コポリアミドは式（３ｂ）
ＶＶ．ＷＷ／ＸＸ．ＹＹ（３ｂ）
［上式中、ＶＶはジアミンを表し、ＷＷはジカルボン酸を表す。］
に相当する。
【００６４】
ジアミンは、直鎖状であるかそうではない脂肪族ジアミン、又は脂環式ジアミン、又は部分的な芳香族構造を有するジアミンである。
【００６５】
二酸は、脂肪族ジカルボン酸、又は芳香族ジカルボン酸、又は脂環式二酸である。
【００６６】
非常に明確なことに、ＸＸ．ＹＹ及びＶＶ．ＷＷコモノマー又は単位が厳密に同一である特定の場合は、これはすでに式（１）のホモポリアミドであるため、式（３ａ）及び（３ｂ）からは除外される。
【００６７】
ＶＶジアミンは脂環式ジアミンであり得る。ＸＸ．ＹＹコモノマー又は単位のジアミンに関して脂環式ジアミンとして上に記載されたものが挙げられる。
【００６８】
ＶＶジアミンは部分的な芳香族構造を有し得る。ＸＸ．ＹＹコモノマー又は単位のジアミンに関して部分的な芳香族ジアミンとして上に記載されたものが挙げられる。
【００６９】
ジアミンＶＶは、脂肪族及び直鎖状であり得、一般式Ｈ２Ｎ−（ＣＨ２）ａ−ＮＨ２を有する。好ましくは、ＸＸジアミンは、ブタンジアミン（ａ＝４）、ペンタンジアミン（ａ＝５）、ヘキサンジアミン（ａ＝６）、ｌ’ヘプタンジアミン（ａ＝７）、オクタンジアミン（ａ＝８）、ノナンジアミン（ａ＝９）、デカンジアミン（ａ＝１０）、ウンデカンジアミン（ａ＝１１）、ドデカンジアミン（ａ＝１２）、トリデカンジアミン（ａ＝１３）、テトラデカンジアミン（ａ＝１４）、ヘキサデカンジアミン（ａ＝１６）、オクタデカンジアミン（ａ＝１８）、オクタデセンジアミン（ａ＝１８）、エイコサンジアミン（ａ＝２０）、ドコサンジアミン（ａ＝２２）、及びダイマー脂肪二酸から得られるジアミンの中から選択される。
【００７０】
ＶＶジアミンは、脂肪族及び分岐状であり得る。好ましくは、ＶＶジアミンは、２−メチル−１，５−ペンタメチレンジアミン、トリメチル−１，６−ヘキサンジアミン、５−メチルノナメチレンジアミン、及びそれらの異性体又はそれらの混合物の中から選択される。
【００７１】
ＷＷジカルボン酸は、脂肪族及び直鎖状であり得、一般式ＨＯＯＣ−（ＣＨ２）ｂ−ＣＯＯＨを有する。好ましくは、４から３６個の炭素原子を有する。より好ましくは、セバシン酸（ｂ＝８、１０個の炭素原子）、ドデカン二酸（ｂ＝１０、１２個の炭素原子）、テトラデカン二酸（ｂ＝１２、１４個の炭素原子）、オクタデカン二酸（ｂ＝１６、１８個の炭素原子）、及びｂ＝３４（３６個の炭素原子）を有するダイマー脂肪二酸の中から選択され得る。
【００７２】
ＷＷジカルボン酸は芳香族であり得る。好ましくは、テレフタル酸、イソフタル酸、置換された芳香族ジカルボン酸、例えば２，６−ナフタレンジカルボン酸及び５−ｔ−ブチルイソフタル酸の中から選択される。
【００７３】
ＷＷジカルボン酸は、少なくとも一のシクロヘキサン環を有する脂環式であり得る。好ましくは、この脂環式二酸は、１，４−シクロヘキサンジカルボン酸、又は１，２−シクロヘキサンジカルボン酸である。
【００７４】
式（３ａ）中のＶＶ．ＷＷコモノマー又は単位のＷＷ二酸の好ましい選択に関して、式（２）に記載されるＸＸ．ＹＹコモノマー又は単位のＹＹ二酸に関する好ましい二酸として上に記載されたものについての言及がなされる。
【００７５】
式（３ａ）及び式（３ｂ）のＶＶジアミンのモル比及びＷＷ二酸のモル比は、好ましくは化学量論的である。
【００７６】
組成物ＶＶ．ＷＷ／ＸＸ．ＹＹのコポリアミドに関して想定され得る組み合わせの中で、ＷＷ二酸はｗの数字でｗ炭素原子を含み、その選択は、特に、６．１０／Ｂ．Ｉ、６．１０／Ｂ．Ｔ、１０．１０／Ｂ．Ｉ、１０．１０／Ｂ．Ｔ、６．１２／Ｂ．Ｉ、６．１２／Ｂ．Ｔ、１０．１２／Ｂ．Ｉ、１０．１２／Ｂ．Ｔ、６．１０／Ｐ．Ｉ、６．１０／Ｐ．Ｔ、１０．１０／Ｐ．Ｉ、１０．１０／Ｐ．Ｔ、６．１２／Ｐ．Ｉ、６．１２／Ｐ．Ｔ、１０．１２／Ｐ．Ｉ、１０．１２／Ｐ．Ｔ、６．１０／Ｂ．１０、６．１０／Ｂ．１２、６．１０／Ｂ．１４、６．１０／Ｂ．１８、１０．１０／Ｂ．１０、１０．１０／Ｂ．１２、１０．１０／Ｂ．１４、１０．１０／Ｂ．１８、１０．１２／Ｂ．１０、１０．１２／Ｂ．１２、１０．１２／Ｂ．１４、１０．１２／Ｂ．１８、６．１０／Ｐ．１０、６．１０／Ｐ．１２、６．１０／Ｐ．１４、６．１０／Ｐ．１８、１０．１０／Ｐ．１０、１０．１０／Ｐ．１２、１０．１０／Ｐ．１４、１０．１０／Ｐ．１８、１０．１２／Ｐ．１０、１０．１２／Ｐ．１２、１０．１２／Ｐ．１４、１０．１２／Ｐ．１８、Ｂ．１０／Ｐ．１０、Ｂ．１２／Ｐ．１２、及びＢ．１４／Ｐ．１４、より好ましくはＢ．１２／Ｐ．１２、Ｂ．１０／Ｐ．１０、Ｂ．１４／Ｐ．１４、１０．１０／Ｂ．Ｉ、１０．１２／Ｂ．Ｉ、１０．１０／Ｂ．１０、１０．１０／Ｐ．１０、１０．１０／Ｂ．１２、１０．１０／Ｐ．１２、１０．１２／Ｐ．１２、１０．１２／Ｂ．１２、１０．１２／Ｂ．１０、及び１０．１２／Ｐ．１０好ましくは１０．１０／Ｂ．Ｉ、１０．１０／Ｂ．Ｔ、１０．１２／Ｂ．Ｉ、１０．１２／Ｂ．Ｔ、１０．１０／Ｐ．Ｉ、１０．１０／Ｐ．Ｔ、１０．１２／Ｐ．Ｉ、１０．１２／Ｐ．Ｔ、６．１０／Ｂ．１０、１０．１０／Ｂ．１０、１０．１２／Ｂ．１０、６．１０／Ｐ．１０、１０．１０／Ｐ．１０、１０．１２／Ｐ．１０、１０．１０／Ｂ．１２、及び１０．１２／Ｂ．１２、より好ましくは１０．１０／Ｂ．Ｉ、１０．１２／Ｂ．Ｉ、１０．１０／Ｂ．１０、１０．１０／Ｐ．１０、１０．１０／Ｂ．１２、１０．１０／Ｐ．１２、１０．１２／Ｐ．１２及び１０．１２／Ｂ．１２から選択される式の一つに相当するコポリアミドよりなされる。
【００７７】
本発明の追加の態様によれば、式（２）及び／又は式（３）で記載されるコポリアミドは、式（４）： 
Ｚ／  ＸＸ．ＹＹ／ＵＵ．ＴＴ（４）
［上式中、ＵＵはジアミンを表し、ＴＴはジカルボン酸を表し、ＺはラクタムＬ及び／又はアミノ酸Ａを表す。］
中でＵＵ．ＴＴとして下に表される少なくとも一の第三の単位を追加で含む。
【００７８】
式（４）のＸＸジアミンは、式（１）に与えられるジアミンと同一のジアミンの中から選択される。
【００７９】
式（４）のＹＹ二酸は、式（１）に与えられる二酸と同一の二酸の中から選択される。
【００８０】
式（４）のジアミンＵＵは、直鎖状であるかそうではない脂肪族ジアミン、又は脂環式ジアミン、又は部分的な芳香族構造を有するジアミンである。好ましくは、ジアミンＵＵは脂肪族分岐状又は脂環式である。
【００８１】
二酸ＴＴは、脂肪族ジカルボン酸、又は芳香族ジカルボン酸、又は脂環式二酸である。好ましくは、式（４）の少なくとも一の二酸ＹＹ又はＴＴは、芳香族ジカルボン酸である。
【００８２】
式（４）中のＺに関するラクタムＬ及び／又はアミノ酸Ａは、前述のものと同一である。
【００８３】
非常に明確なことに、ＸＸ．ＹＹ及びＵＵ．ＴＴコモノマー又は単位が厳密に同一である特定の場合は除外される。
【００８４】
本発明の有利なバージョンにおいて、Ｚのモル含有量は１０ｍｏｌ％から８２ｍｏｌ％、ジアミン混合物ＸＸ＋ＵＵのモル含有量は９ｍｏｌ％から４５ｍｏｌ％、及び二酸混合物ＹＹ＋ＴＴのモル含有量は９ｍｏｌ％から４５ｍｏｌ％である。
【００８５】
本発明の好ましいバージョンにおいて、Ｚのモル含有量は１０ｍｏｌ％から４６ｍｏｌ％、ジアミンＸＸのモル含有量は２７ｍｏｌ％から４５ｍｏｌ％、及び二酸ＹＹのモル含有量は２７ｍｏｌ％から４５ｍｏｌ％である。
【００８６】
このようなモル含有量の選択は、大部分の場合において、高い光透過率を有するコポリアミドを得ることを可能にする。
【００８７】
式（４）のＵＵジアミンのモル比及びＴＴ二酸のモル比は、好ましくは化学量論的である。
【００８８】
式（２）及び（４）の本発明の記載において、用語「少なくとも」とは、明示された式を含む本発明によるコポリアミドを意味し、それぞれ２及び第一の２単位を含む３の単位を有するが、この２単位の式又は３単位の式は、その他の異なる単位を更に追加で含むコポリアミドの式に含まれ得る。本発明によるコポリアミドは、少なくとも２単位Ｚ／ＸＸ．ＹＹ又は３単位Ｚ／ＸＸ．ＹＹ／ＵＵ．ＴＴを含むことを条件として、このように、４、５、又は６等の異なる単位を含み得る。
【００８９】
組成物Ｚ／ＸＸ．ＹＹ／ＵＵ．ＴＴのコポリアミドに関して想定され得る組み合わせの中で、ＴＴ二酸はｔの数字でｔ炭素原子を含み、その選択は特に、１２／Ｂ．Ｉ／Ｂ．Ｔ、１１／Ｂ．Ｉ／Ｂ．Ｔ、１２／Ｐ．Ｉ／Ｐ．Ｔ、１１／Ｐ．Ｉ／Ｐ．Ｔ、１２／Ｂ．１０／Ｂ．Ｉ、１２／Ｂ．１０／Ｂ．Ｔ、１１／Ｂ．１０／Ｂ．Ｉ、１１／Ｂ．１０／Ｂ．Ｔ、１２／Ｂ．１２／Ｂ．Ｉ、１２／Ｂ．１２／Ｂ．Ｔ、１１／Ｂ．１２／Ｂ．Ｉ、１１／Ｂ．１２／Ｂ．Ｔ、１２／Ｐ．１０／Ｐ．Ｉ、１２／Ｐ．１０／Ｐ．Ｔ、１１／Ｐ．１０／Ｐ．Ｉ、１１／Ｐ．１０／Ｐ．Ｔ、１２／Ｐ．１２／Ｐ．Ｉ、１２／Ｐ．１２／Ｐ．Ｔ、１１／Ｐ．１２／Ｐ．Ｉ、１１／Ｐ．１２／Ｐ．Ｔ、１１／Ｂ．１０／Ｂ．１４、１１／Ｐ．１０／Ｐ．１４、１１／Ｂ．１２／Ｂ．１４、１１／Ｐ．１２／Ｐ．１４、１２／Ｂ．１０／Ｂ．１４、１２／Ｐ．１０／Ｐ．１４、１２／Ｂ．１２／Ｂ．１４、１２／Ｐ．１２／Ｐ．１４、１１／Ｂ．１０／Ｂ．１２、１１／Ｐ．１０／Ｐ．１２、１２／Ｂ．１０／Ｂ．１２、１２／Ｐ．１０／Ｐ．１２、１１／Ｐ．１２／Ｂ．１２、１２／Ｐ．１２／Ｂ．１２、１１／Ｐ．１０／Ｂ．１０、及び１２／Ｐ．１０／Ｂ．１０、好ましくは１２／Ｂ．Ｉ／Ｂ．Ｔ、１１／Ｂ．Ｉ／Ｂ．Ｔ、１２／Ｐ．Ｉ／Ｐ．Ｔ、１１／Ｐ．Ｉ／Ｐ．Ｔ、１２／Ｂ．１０／Ｂ．Ｉ、１１／Ｂ．１０／Ｂ．Ｉ、１２／Ｂ．１０／Ｂ．Ｔ、１１／Ｂ．１０／Ｂ．Ｔ、１１／Ｂ．１０／Ｂ．１２、１１／Ｐ．１０／Ｐ．１２、１２／Ｂ．１０／Ｂ．１２、１２／Ｐ．１０／Ｐ．１２、１２／Ｐ．１０／Ｐ．Ｔ、１１／Ｐ．１０／Ｐ．Ｉ、１２／Ｐ．１０／Ｐ．Ｉ、及び１１／Ｐ．１０／Ｐ．Ｔ、より好ましくは１２／Ｂ．Ｉ／Ｂ．Ｔ、１１／Ｂ．Ｉ／Ｂ．Ｔ、１２／Ｐ．Ｉ／Ｐ．Ｔ、１１／Ｐ．Ｉ／Ｐ．Ｔ、１２／Ｂ．１０／Ｂ．Ｉ、１１／Ｂ．１０／Ｂ．Ｉ、１２／Ｂ．１０／Ｂ．Ｔ、及び１１／Ｂ．１０／Ｂ．Ｔから選択される式の一つに相当するコポリアミドよりなされる。
【００９０】
好ましい一実施態様において、式（１）、又は式（２）及び／又は式（３ｂ）、又は式（４）に従った透明度ＰＡは、芳香族官能基を含まない。
【００９１】
式（１）、又は式（２）及び／又は式（３ｂ）、又は式（４）に従った透明度ＰＡの組成物は、少なくとも一の第二のポリマーを追加で含み得る。
【００９２】
有利には、この第二のポリマーは、半結晶性ポリアミド、非晶質ポリアミド、半結晶性コポリアミド、非晶質コポリアミド、ポリエーテルアミド、ポリエステルアミド及びそれらのブレンドから選択され得る。
【００９３】
本発明による組成物の多段ポリマーは、そのポリマー組成において異なる少なくとも二のステージを有する。多段ポリマーは、芳香族基を含む０から５０重量％のモノマーを含む。
【００９４】
多段ポリマーは、好ましくは球状のポリマー粒子の形態である。これらの粒子は、コアシェル粒子又はコアシェルポリマーとも呼ばれる。第一のステージはコアを、第二又は続くすべてのステージは各シェルを形成する。
【００９５】
球状のポリマー粒子に関しては、２０ｎｍから５００ｎｍの間の重量平均粒径を有する。該ポリマーの重量平均粒径は、好ましくは２０ｎｍから４００ｎｍの間、さらに好ましくは２０ｎｍから３５０ｎｍの間、有利には２０ｎｍから３００ｎｍの間である。
【００９６】
ポリマー粒子は、０℃未満のガラス転移温度を有するポリマー（Ａ１）を含む少なくとも一の層（Ａ）及び６０℃を超えるガラス転移温度を有するポリマー（Ｂ１）を含む別の層（Ｂ）を含むマルチステージ構造を有する。好ましくは、６０℃を超えるガラス転移温度を有するポリマー（Ｂ１）は、マルチステージ構造を有するポリマー粒子の外層である。
【００９７】
本発明によるポリマー粒子は、二又は三ステージ又はより多くのステージといったマルチステージ法により得られる。
【００９８】
好ましくは、層（Ａ）中の０℃未満のガラス転移温度を有するポリマー（Ａ１）は、マルチステージ法の第一のステージで作製され、多層構造を有するポリマー粒子のコアを形成する。好ましくは、ポリマー（Ａ１）は−５℃未満、より好ましくは−１５℃未満、有利には−２５℃未満のガラス転移温度を有する。
【００９９】
より好ましくは、６０℃を超えるガラス転移温度を有するポリマー（Ｂ１）は、マルチステージ法の最終ステージで作製され、多層構造を有するポリマー粒子の外層を形成する。
【０１００】
中間ステージ（複数可）で得られる追加の中間層（複数可）があってもよい。
【０１０１】
多段ポリマーのガラス転移温度Ｔｇは、例えば熱機械分析のような動的な方法により推定することができる。
【０１０２】
ポリマー（Ａ１）及び層（Ａ）は、芳香族基を有する０重量％から５０重量％未満のモノマーを含む。ポリマー（Ｂ１）及び層（Ｂ）は、芳香族基を有する０重量％から５０重量％未満のモノマーを含む。
【０１０３】
一実施態様において、ポリマー（Ｂ１）及び層（Ｂ）は、芳香族基を有するモノマーを含まない。
【０１０４】
０℃未満のガラス転移温度を有するポリマー（Ａ１）に関しては、イソプレン又はブタジエン由来のポリマー単位を少なくとも５０重量％含み、ステージ（Ａ）は、多層構造を有するポリマー粒子の最も内側の層である。言い換えれば、ポリマー（Ａ１）を含むステージ（Ａ）は、ポリマー粒子のコアである。
【０１０５】
例として、コアのポリマー（Ａ１）は、イソプレンホモポリマー又はブタジエンホモポリマー、イソプレン−ブタジエンコポリマー、最大でも９８重量％の別のビニルモノマー（複数可）を含むイソプレンのコポリマー及び最大でも９８重量％の別のビニルモノマー（複数可）を含むブタジエンのコポリマーが挙げられる。ポリマー（Ａ１）が芳香族基を有する５０重量％未満のモノマーを含む限り、ビニルモノマーは、スチレン、アルキルスチレン、アクリロニトリル、アルキル（メタ）アクリレート、又はブタジエン若しくはイソプレン又はその混合物である。
【０１０６】
ポリマー（Ａ１）は架橋され得る。本発明において有用な架橋モノマー又は架橋剤は、芳香族多官能ビニル化合物、例えばジビニルベンゼン及びジビニルトルエン、多価アルコール、例えばエチレングリコールジメタクリレート及び１，３−ブタンジオールジアクリレート、トリメタクリレート、トリアクリレート、アリルカルボキシレート、例えばアリルアクリレート及びアリルメタクリレート、及びジアリル化合物及びトリアリル化合物、例えばジアリルフタレート、ジアリルセバケート、及びトリアリルトリアジンを含むが、これらに限定されない。
【０１０７】
一実施態様において、ポリマー（Ａ１）で作製されたコアは、ブタジエンホモポリマーである。
【０１０８】
別の実施態様において、ポリマー（Ａ１）で作製されたコアは、ブタジエン−スチレンコポリマーである。
【０１０９】
好ましい一実施態様において、ポリマー（Ａ１）はスチレン又はその他の芳香族モノマーを含まず、後者は架橋剤を除外する。
【０１１０】
イソプレン又はブタジエン由来のポリマー単位を少なくとも５０重量％含むポリマー（Ａ１）のガラス転移温度Ｔｇは、より好ましくは−１００℃から１０℃の間、さらにより好ましくは−８０℃から０℃の間、有利には−７０℃から−２０℃の間である。
【０１１１】
ポリマー（Ｂ１）に関しては、ビニルモノマー及び／又は二重結合を有するモノマーを含むホモポリマー並びにコポリマーが挙げられる。好ましくは、ポリマー（Ｂ１）は（メタ）アクリルポリマーである。
【０１１２】
好ましくは、ポリマー（Ｂ１）は、Ｃ１からＣ１２のアルキル（メタ）アクリレートから選択される、少なくとも７０重量％のモノマーを含む。さらにより好ましくは、ポリマー（Ｂ１）は、少なくとも８０重量％の、Ｃ１からＣ４のアルキルメタクリレートモノマー及び／又はＣ１からＣ８のアルキルアクリレートモノマーを含む。
【０１１３】
ポリマー（Ｂ１）のアクリルモノマー又はメタクリルモノマーは、ポリマー（Ｂ１）が少なくとも６０℃のガラス転移温度を有する限り、最も好ましくはメチルアクリレート、エチルアクリレート、ブチルアクリレート、メチルメタクリレート、エチルメタクリレート、ブチルメタクリレート、及びこれらの混合物から選択される。
【０１１４】
ポリマー（Ｂ１）は、グリシジル（メタ）アクリレート、アクリル酸又はメタクリル酸、これらの酸に由来するアミド、例えばジメチルアクリルアミド、２−メトキシエチルアクリレート又はメタクリレート、２−アミノエチルアクリレート又はメタクリレート及びその混合物から選択される官能基モノマーを含み得る。
【０１１５】
ポリマー（Ｂ１）は架橋され得る。本発明において有用な架橋モノマー又は架橋剤は、芳香族多官能ビニル化合物、例えばジビニルベンゼン及びジビニルトルエン、多価アルコール、例えばエチレングリコールジメタクリレート及び１，３−ブタンジオールジアクリレート、トリメタクリレート、トリアクリレート、アリルカルボキシレート、例えばアリルアクリレート及びアリルメタクリレート、及びジアリル化合物及びトリアリル化合物、例えばジアリルフタレート、ジアリルセバケート、及びトリアリルトリアジンを含むが、これらに限定されない。
【０１１６】
ポリマー（Ｂ１）は、有利にはメチルメタクリレート由来の、少なくとも７０重量％のモノマー単位を含む。
【０１１７】
好ましい一実施態様において、ポリマー（Ｂ１）はスチレン又はその他の芳香族モノマーを含まず、後者は架橋剤を除外する。
【０１１８】
好ましくは、ポリマー（Ｂ１）のガラス転移温度Ｔｇは６０℃から１５０℃の間である。ポリマー（Ｂ１）のガラス転移温度は、さらに好ましくは８０℃から１５０℃の間、有利には９０℃から１５０℃の間、さらに有利には１００℃から１５０℃の間である。
【０１１９】
好ましくは、ポリマー（Ｂ１）は、先のステージにおいて作成されたポリマーに移植される。
【０１２０】
特定の実施態様において、ポリマー（Ｂ１）は架橋されている。
【０１２１】
本発明による組成物中の多段ポリマーは、少なくとも二のステージを含むマルチステージ法により得られる。そのような方法は、例えば、特許書類米国特許公開第２００９／０１４９６００号又はＥＰ０７２２９６１に記載される。
【０１２２】
好ましくは、ステージ（Ａ）間で作製される０℃未満のガラス転移温度を有するポリマー（Ａ）は、マルチステージ法の第一のステージである。
【０１２３】
好ましくは、ステージ（Ｂ）間で作製される６０℃を超えるガラス転移温度を有するポリマー（Ｂ１）は、マルチステージ法のステージ（Ａ）の後に作製される。
【０１２４】
より好ましくは、ステージ（Ｂ）間で作製される６０℃を超えるガラス転移温度を有するポリマー（Ｂ１）は、多層構造を有するポリマー粒子の外層である。
【０１２５】
ステージ（Ａ）及びステージ（Ｂ）間に追加の中間ステージがあってもよい。
【０１２６】
各ポリマー（Ａ１）及び（Ｂ１）の試料を得るために、各ステージの各ポリマーの個々のガラス転移温度Ｔｇをより容易に推測して測定することに関し、それらは単独で、マルチステージ法によらずに調製され得る。
【０１２７】
全多段ポリマーに対するステージ（Ａ）中に含まれる層のポリマー（Ａ１）の重量比ｒｂは、少なくとも６０重量％、好ましくは少なくとも７０重量％、より好ましくは少なくとも７５重量％である。
【０１２８】
全多段ポリマーに対するステージ（Ｂ）中に含まれる外層のポリマー（Ｂ１）の重量比ｒｂは、少なくとも５重量％、好ましくは少なくとも６重量％、より好ましくは少なくとも７重量％である。
【０１２９】
本発明によれば、全多段ポリマーに対するポリマー（Ｂ１）を含む外ステージ（Ｂ）の比ｒｂは、最大でも３０ｗ％である。
【０１３０】
好ましくは、ポリマー（Ｂ１）の比は、全多段ポリマーを考慮し、５重量％から３０重量％の間である。
【０１３１】
本発明の更なる態様は、透明なポリアミドに関する耐衝撃性改良剤として上に記載された多段ポリマーの使用である。
【０１３２】
本発明によるポリアミドポリマー組成物に関しては、
ａ）透明なポリアミド及び
ｂ）多段ポリマー
を含み、以下の式
2017533338.tif 000010
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］を満たすことを特徴とする。
【０１３３】
好ましくは、ｔは最大でも７、より好ましくは最大でも５、更により好ましくは最大でも３、有利には最大でも１である。
【０１３４】
本発明によるポリアミドポリマー組成物は、１重量％から８０重量％、好ましくは２重量％から７０重量％、より好ましくは３重量％から５０重量％、有利には３重量％から３０重量％、より有利には３重量％から２５重量％の多段ポリマーを含む。
【０１３５】
透明なポリアミドは、式（１）、又は式（２）及び／又は式（３ｂ）、又は式（４）に従って選択される。
【０１３６】
好ましくは、本発明によるポリアミドポリマー組成物は、
ａ）透明なポリアミド及び
Ｂ）０℃未満のガラス転移温度を有するポリマー（Ａ１）を含む一のステージ（Ａ）及び少なくとも６０℃のガラス転移温度を有するポリマー（Ｂ１）を含む一のステージ（Ｂ）を含み、
以下の式
2017533338.tif 000011
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とする。
【０１３７】
透明なポリアミドは、式（１）、又は式（２）及び／又は式（３ｂ）、又は式（４）に従って選択される。
【０１３８】
０℃未満のガラス転移温度を有するポリマー（Ａ１）を含む一のステージ（Ａ）及び少なくとも６０℃のガラス転移温度を有するポリマー（Ｂ１）を含む一のステージ（Ｂ）を含む多段ポリマーは、マルチステージ法により得られる。
【０１３９】
好ましくは、ステージ（Ａ）間で作製される０℃未満のガラス転移温度を有するポリマー（Ａ）は、マルチステージ法の第一のステージである。
【０１４０】
好ましくは、ステージ（Ｂ）間で作製される６０℃を超えるガラス転移温度を有するポリマー（Ｂ１）は、マルチステージ法のステージ（Ａ）の後に作製される。
【０１４１】
より好ましくは、ステージ（Ｂ）間で作製される６０℃を超えるガラス転移温度を有するポリマー（Ｂ１）は、多層構造を有するポリマー粒子の外層である。
【０１４２】
多段ポリマー及びマルチステージ法により得られるポリマーを製造するための方法の好ましくかつ有利な変形例は、前述の通りである。
【０１４３】
ポリマー（Ａ１）及び（Ｂ１）をそれぞれ含む各ステージ（Ａ）及び（Ｂ）は、前述の通りである。
【０１４４】
本発明によるポリアミドポリマー組成物は、２３℃で少なくとも３０ｋＪ／ｍ２、好ましくは少なくとも４０ｋＪ／ｍ２、より好ましくは少なくとも５０ｋＪ／ｍ２のシャルピーによるノッチ付き衝撃強さを有する。
【０１４５】
本発明によるポリアミドポリマー組成物は、厚さ２ｍｍのシートについて５６０ｎｍで少なくとも７５％、好ましくは少なくとも８０％、より好ましくは少なくとも８８％の光透過率を有する。
【０１４６】
本発明によるポリアミドポリマー組成物は、厚さ２ｍｍのシートについて最大でも３０％、好ましくは最大でも２０％、より好ましくは最大でも１０％のヘイズを有する。
【０１４７】
本発明の別の態様は、ポリマー組成物を製造するための方法であって、透明なポリアミドＰＡと多段ポリマーとをブレンドする工程を含み、以下の式
2017533338.tif 000012
［上式中、ｋはポリアミドＰＡ中の芳香族基のｍｏｌ比％を示し、ｌは多段ポリマー中の芳香族基のｍｏｌ比％を示し、且つパラメータｔは最大でも１０である。］
を満たすことを特徴とする方法である。
【０１４８】
透明なポリアミドは、式（１）、又は式（２）及び／又は式（３ｂ）、又は式（４）に従って選択される。
【０１４９】
本発明の方法により製造されたポリマー組成物は、マルチステージ法により得られる１重量％から８０重量％、好ましくは２重量％から７０重量％、より好ましくは３重量％から５０重量％、有利には３重量％から３０重量％、より有利には３重量％から２５重量％の多段ポリマーを含む。
【０１５０】
本発明によるポリアミドポリマー組成物は制限されない。むしろ、ポリアミド組成物に関する現在の全ての添加剤が添加され得る。好ましくは、添加剤は、無機及び有機安定剤、特に抗酸化剤、オゾン劣化防止剤、光線保護剤、ＵＶ安定剤、ＵＶ吸収剤又はＵＶ遮断剤、潤滑剤、着色剤、マーキング剤、顔料、カーボンブラック、グラファイト、二酸化チタン、硫化亜鉛、酸化亜鉛、硫酸バリウム、カーボンファイバー、ガラスファイバー、ガラスビーズ、カーボンナノチューブ、フォトクロミック剤、静電気防止剤、離型剤、光学的光沢剤、ハロゲン含有難燃剤、ハロゲンフリー難燃剤、天然層状ケイ酸塩、合成層状ケイ酸塩並びにそれらの混合物からなる群から選択される。
【０１５１】
本発明の更なる態様は、透明な物品を生産するためのポリアミドポリマー組成物の使用である。
【０１５２】
本発明の更なる態様は、耐衝撃性が改良された射出成形化合物のためのポリアミドポリマー組成物の使用である。
【０１５３】
本発明の追加の態様は、上に記載されたポリアミドポリマー組成物で構成される少なくとも一の領域又は一の層を有する透明な物品である。これは、特に、好ましくは、成形物、フォイル、プロファイル、管、中空体、又は光学的可変フィルター、又は光学レンズであり、好ましくは眼科用レンズであり、特に好ましくはスペクトルフィルター作用を備えた要素、例えば眼鏡レンズ、太陽レンズ、矯正レンズ、光学フィルター、検査用メガネ、スポーツゴーグル若しくはスキーゴーグル、バイザー、安全眼鏡、写真記録、貫通流計測器、バースティングディスク、ディスプレイ、光学式データメモリ、ハウジング若しくはハウジング部品の形態のもの、特にシェービング装置、脱毛器具、測定機器、又は建物若しくは自動車の窓のためのものであるか、又は、装飾的要素又は構造的要素であるもの、例えば眼鏡フレーム若しくは眼鏡イヤピース、玩具の形態のもの、又はスポーツシューズの部品、又はゴルフ用品、特にゴルフボール、又はカバー、特に携帯電話ケースの形態のもの、電子装置の部品、メモリ媒体、赤外線キー、可搬型再生機器、携帯情報端末、スマートフォン、コーティング、特に包装材料、装飾品、又はスポーツ用品のコーティング、又はクラッディング、好ましくは自動車部門におけるクラッディングの形態のものである。
【０１５４】
物品は、色彩、特に、色のグラデーション、反射防止コーティング、傷防止コーティング、光学フィルターコーティング、偏光コーティング、酸素バリアコーティング、又はこれらのコーティングの組合せを有し得る。
【０１５５】
本発明は、上に記載されたポリアミドポリマー組成物の調製のための方法も提供する。方法は、特に、ペレットの形態のホモポリアミド及び／又はコポリアミドを、また、粉末、顆粒、圧縮粉末又はマスターバッチの形態の多段ポリマーを混合すること、２２０℃から３５０℃の範囲の溶融温度で押出機中でそれらを成形して押出物を得ること、並びに適切なペレタイザーを用いて刻んでペレットを得ること、好ましくは押出機上で溶融フィルターを使用して透明な成形品に関して成形組成物から混入物を除去し、適切な溶融フィルターがシートの形態又はキャンドルフィルターの形態のふるいから組み立てることができ、成形組成物の改良に望ましい添加剤、例えば加工安定剤、着色顔料、ＵＶ吸収剤、熱安定剤、難燃剤、その他透明なポリアミドを追加することの可能性を成形過程中に有することを含むものである。
【０１５６】
本発明は、上に記載されたポリアミドポリマー組成物の調製のための方法も提供する。
【０１５７】
ポリアミド成形化合物の生産について、成分は通常の成形機、例えば一軸若しくは二軸押出機又はスクリュー型混練機で混合される。成分はそれにより個別にフィード中に測定されるか又は乾燥ブレンドの形態で供給される。方法は、特に、ペレットの形態のホモポリアミド及び／又はコポリアミドを、また、粉末、顆粒、圧縮粉末又はマスターバッチの形態の多段ポリマーを混合することを含むものである。
【０１５８】
添加剤は、直接又はマスターバッチの形態で使用され得る。マスターバッチのキャリア材料は、好ましくはポリオレフィン又はポリアミドに関係する。ポリアミドの中で、特にＰＡ６、ＰＡ１２、ＰＡ１１、又は本発明に記載されるポリアミド若しくはコポリアミドが適している。
【０１５９】
乾燥ブレンドの生産について、乾燥した顆粒及び／又は場合により更なる添加剤が共に混合される。この混合物はタンブルミキサー、ドラムフープミキサー又はタンブル乾燥機により１０−４０分かけて均質化される。吸湿を避けるために、これは乾燥した保護ガス下で実現され得る。
【０１６０】
成形は、二軸押出機ＣＯＰＥＲＩＯＮ ＺＳＫ ２６ ＭＣ上で２２０℃から３１０℃の設定されたシリンダー温度で実現される。ノズルの前に真空空間を用いることができ、大気中で脱ガスが生じ得る。溶融物は押し出され、冷却され、適切なペレタイザーで、好ましくは押出機上で溶融フィルターを使用して、透明な成形物に関する成形組成物から混入物を除去し、適切な溶融フィルターはシートの形態又はキャンドルフィルターの形態のふるいから組み立てられ得る。顆粒は、窒素下又は含水量が０．１重量パーセント未満になるように、真空中１２０℃で１２−２４時間乾燥させる。
【０１６１】
本発明は、物品を得るために押出過程で、射出ブロー成形過程で、射出成形過程で、又は型内成形コーティング過程で、上に記載されたポリアミド成形組成物を成形することを含む、上に記載された物品を生産するための方法を更に提供する。
【０１６２】
方法
本発明に記載されるポリアミドポリマー組成物からの試験試料は、射出成形機ＥＮＧＥＬ ＶＣ ５００／１６０ ＴＥＣＨで生産された。２７０℃から３００℃のシリンダー温度を使用した。成形温度は６５℃であった。光透過率の測定及びヘイズの測定に使用されるプレートの場合、研磨された成形物が使用された。
ポリアミドのガラス転移温度
【０１６３】
ポリアミドのガラス転移温度Ｔｇは、ＩＳＯ規格１１３５７−２／２０１３に従って、２０Ｋ／分の加熱率で、ＴＡ Ｑ２０００装置を使用してペレット上で測定された。
【０１６４】
多段ポリマーのガラス転移温度
多段ポリマーのガラス転移点（Ｔｇ）は、熱機械分析を実現することができる機器で測定される。Ｒｈｅｏｍｅｔｒｉｃｓ社により提案されているＲＤＡＩＩ 「ＲＨＥＯＭＥＴＲＩＣＳ ＤＹＮＡＭＩＣ ＡＮＡＬＹＳＥＲ」が使用されている。この熱機械分析は、適用される温度、ひずみ又は変形の関数としての試料の粘弾性変化を正確に測定する。この装置は、温度変化の制御プログラムの間中、ひずみを固定したまま、試料の変形を継続的に記録する。結果は、温度、弾性率（Ｇ’）、損失弾性率、及びタン・デルタの関数として、図面により得られる。Ｔｇは、タン・デルタの導関数がゼロに等しい場合、タン・デルタ曲線から読み取られる、比較的高い温度値である。
【０１６５】
ポリアミド組成物の引張係数は、ＩＳＯ規格５２７−２／２０１２に従って、ＩＳＯ試験片：ＩＳＯ／ＣＤ ３１６７、タイプＡ１、１７０ｘ２０／１０ｘ４ｍｍ上、２３℃で測定された。
【０１６６】
シャルピーによるノッチ付き衝撃強さは、ＩＳＯ規格１７９−２／１９９７／＊ｅＡに従って、ＩＳＯ試験片：ＩＳＯ／ＣＤ ３１６７、タイプＢ１、８０ｘ１０ｘ４ｍｍ上、２３℃及び−３０℃で測定された。
【０１６７】
光透過率
光透過率は、ＡＳＴＭ規格Ｄ １００３／１９９７に従って、厚さ２ｍｍの１００ｘ１００ｍｍプレート上、５６０ｎｍでの光源Ｄ６５を用いて、分光測色計コニカミノルタＣＭ−３６１０Ａで測定された。光透過率は、照射光量％で示される。
【０１６８】
ヘイズ
ヘイズ値は、ＡＳＴＭ規格Ｄ １００３／１９９７に従って、厚さ２ｍｍの１００ｘ１００ｍｍプレート上、分光測色計コニカミノルタＣＭ−３６１０Ａで測定された。ヘイズ値は、照射光量％で示される。
【実施例】
【０１６９】
原材料
ＰＡ１は、モル比１０／９０で式（２）に基づき、１５０℃のＴｇを有するコポリアミドＰＡ  １１／Ｂ．１０である。ＰＡ１は芳香族単位を含まない。
【０１７０】
ＰＡ２は、１７０℃のＴｇを有し、モル比３５／２０／４５で式（４）に基づくコポリアミドＰＡ  １２／Ｂ．Ｉ／Ｂ．Ｔである。
【０１７１】
多段耐衝撃性改良剤（ＩＭ）は、米国特許公開第２００９／１４９６００号又はＥＰ０７２２９６１に従って合成され得る。
【０１７２】
実施例１及び２の第一の多段耐衝撃性改良剤は、米国特許公開第２００９／１４９６００号に記載される合成に従って作製される。多段ポリマーは、スチレン及び芳香族モノマー単位を含まない多段ポリマーＭＢＳ１を得るために、第一ステージとして米国特許公開第２００９／１４９６００号の実施例１に従って、第二ステージとしてその実施例６に従って合成される。
【０１７３】
実施例の第二の多段耐衝撃性改良剤は、約３３重量％のスチレン又は芳香族モノマー単位を含む多段ポリマーＭＢＳ２を得るために、ＥＰ０７２２９６１に従って作製される。
【０１７４】
比較のための実施例１は、耐衝撃性が改良されていないコポリアミドＰＡ２である。
【０１７５】
実施例１は、ＰＡ１中に５重量％のＭＢＳ１を含む化合物である。
【０１７６】
実施例２は、ＰＡ１中に１０重量％のＭＢＳ１を含む化合物である。
【０１７７】
実施例３は、ＰＡ１中に１５重量％のＭＢＳ１を含む化合物である。
【０１７８】
比較のための実施例２は、耐衝撃性が改良されていないコポリアミドＰＡ２である。
【０１７９】
実施例４は、ＰＡ２中に５重量％のＭＢＳ２を含む化合物である。
【０１８０】
実施例５は、ＰＡ２中に１０重量％のＭＢＳ２を含む化合物である。
【０１８１】
実施例６は、ＰＡ２中に１５重量％のＭＢＳ２を含む化合物である。
【０１８２】
2017533338.tif 000013
本発明による実施例１、２及び３の耐衝撃性はかなり増加し、その一方、係数、光透過率及びヘイズの低下は許容範囲である。
【０１８３】
2017533338.tif 000014
本発明による実施例４、５及び６の耐衝撃性はかなり増加し、その一方、係数、光透過率及びヘイズの低下は許容範囲である。
【国際調査報告】
2017533338.tif 000017
2017533338.tif 000018
2017533338.tif 000019